(57)【要約】 【課題】  熱硬化性樹脂シートを圧着すべきワークに対応した任意の形状に切断することができるとともに、熱硬化性樹脂層を切断した後に残存する保護フィルムシートの剥離を容易に行えるように切断でき、さらに、切断後の熱硬化性樹脂層を加熱および加圧した際にワークからの熱硬化性樹脂層の食み出し量を抑制できる形態に切断することのできる熱硬化性樹脂シートの切断加工方法を提供する。【解決手段】  回転刃８またはレーザ光Ｌを、相互に圧着すべきワーク９，１０に対応した所要形状に沿って移動させながら、回転刃８の回転により発生する摩擦熱またはレーザ光Ｌの吸収による加熱により、熱を加えながら熱硬化性樹脂シート１を切断する。【選択図】  図１
2006000984.tif 000002
【特許請求の範囲】
【請求項１】
熱硬化性樹脂層の両面にそれぞれ保護フィルムシートが剥離可能に仮貼付けされてなる熱硬化性樹脂シートを所要の形状に切断加工する方法であって、
回転刃またはレーザ光を、相互に圧着すべきワークに対応した所要形状に沿って移動させながら、前記回転刃の回転により発生する摩擦熱または前記レーザ光の吸収による加熱により、熱を加えながら前記熱硬化性樹脂シートを切断することを特徴とする熱硬化性樹脂シートの切断加工方法。
【請求項２】
熱硬化性樹脂層の両面にそれぞれ保護フィルムシートが剥離可能に仮貼付けされてなる熱硬化性樹脂シートを所要の形状に切断加工する方法であって、
相互に圧着すべきワークに対応した所要形状の切断刃を先端部に備えた切断型を、前記切断刃を所定温度に加熱した状態で前記熱硬化性樹脂シートに押しつけることにより、前記切断刃で前記熱硬化性樹脂シートを切断することを特徴とする熱硬化性樹脂シートの切断加工方法。
【請求項３】
熱硬化性樹脂層における熱硬化性樹脂層の切断面を、熱硬化性樹脂層が最低粘度となる最低粘度到達温度を超えたのちに常温時の粘度と同粘度に達する温度以上で、且つ前記熱硬化性樹脂層が硬化し始めるガラス転移温度以下の温度範囲に保持しながら、前記熱硬化性樹脂層を切断するようにした請求項１または２に記載の熱硬化性樹脂シートの切断加工方法。
【請求項４】
熱硬化性樹脂シートの一面側から、一方の保護フィルムシートおよび熱硬化性樹脂層を切断したのち、他方の保護フィルムに対しこれの厚みの１／４以上で、且つ３／４以下に達する深さ位置まで切断するようにした請求項１ないし３の何れか一項に記載の熱硬化性樹脂シートの切断加工方法。
【請求項５】
熱硬化性樹脂シートの一面側から、一方の保護フィルムシートおよび熱硬化性樹脂層を切断したのち、他方の保護フィルムに対しこれの厚みの１／４以上で、且つ１／２以下に達する深さ位置まで切断する部分と、前記他方の保護フィルムに対しこれの厚みの１／２以上で、且つ３／４以下に達する深さ位置まで切断する部分との段差部を切断先端部に設けるようにした請求項１ないし３の何れか一項に記載の熱硬化性樹脂シートの切断加工方法。
【請求項６】
熱硬化性樹脂シートの切断面を、前記熱硬化性樹脂シートの厚み方向に対し１度以上で、且つ４５度の角度で外方へ下り勾配に傾斜する傾斜面に形成するようにした請求項１ないし５の何れか一項に記載の熱硬化性樹脂シートの切断加工方法。
【発明の詳細な説明】
【技術分野】
【０００１】
本発明は、主として、種々のワークを相互に圧着する用途などに用いられる熱硬化性樹脂シートを所要の大きさおよび形状に切断加工する方法に関するものである。
【背景技術】
【０００２】
一般に、種々のワークを相互に圧着するに際しては、熱硬化性樹脂層の両面に保護フィルムシートをそれぞれ剥離可能に仮貼付けしてなる熱硬化性樹脂シートが使用されており、図９（ａ）〜（ｃ）に示すような工程を経て二つのワークが相互に圧着される。すなわち、図９（ａ）に示すように、熱硬化性樹脂層２の両面にそれぞれ保護フィルムシート３（一方のみ図示）が剥離可能に仮貼付けされてなる熱硬化性樹脂シート１は、図の左右方向に延びる長尺形状に形成されており、先ず、熱硬化性樹脂層２の一面（図の下面）側の保護フィルムシート（図示せず）を剥離した状態として、残存する保護フィルムシート３を切断しないようにして、一面側の保護フィルムシートの剥離により露出した熱硬化性樹脂層２のみが所要の長さとなるように切断される。この状態で、熱硬化性樹脂シート１は、図の右方へ向け移送されながら、熱硬化性樹脂層２における所要の長さに切断された部分が第１のワーク４１に対向した時点で移送が停止され、所要長さの熱硬化性樹脂層２が、圧着ツール４０により加熱されながら加圧されて、第１のワーク４１に仮圧着される。
【０００３】
つぎに、図９（ｂ）に示すように、圧着ツール４０を上昇させるとともに熱硬化性樹脂シート１も上昇させることにより、保護フィルムシート３が熱硬化性樹脂層２から剥がされる。なお、この保護フィルムシート３は巻き取りリール（図示せず）に巻き取られる。続いて、図９（ｃ）に示すように、露出した熱硬化性樹脂層２の上面には、保持機能を有する圧着ツール４２に保持された第２のワーク４３が、圧着ツール４２により加熱されながら加圧される。これにより、両ワーク４１，４３は熱硬化性樹脂層２を介在して相互に圧着される。
【０００４】
上述のように熱硬化性樹脂層２を介在して二つのワーク４１，４３を相互に圧着する場合には、熱硬化性樹脂シート１を圧着すべき二つのうちの形状の小さい方のワーク４３の形状に対応した長さに切断加工する必要があり、この切断加工に際しては、以下のような方法が提案されている。
【０００５】
すなわち、第１の切断加工方法は、図８（ａ）に示すように、熱硬化性樹脂シート１が、一面側（図の下面側）の保護フィルムシート（図示せず）を剥離した状態で、矢印で示す図の右方へ向け移送されながら、所定位置で移送を停止されて、転写ヘッド４４が下降してその下方に突設されたチップ４７により保護フィルムシート３を介して熱硬化性樹脂層２が受台４８上の転写紙部材４９に押し付けられることにより、熱硬化性樹脂層２におけるチップ４７で押圧された一部分が熱圧着により転写紙部材４９上に転写される。これにより、保護フィルムシート３は切断されることなく、熱硬化性樹脂層２のみは、所定の間隔で一部分が除去された切断部２ａが形成されることにより、所定の長さに切断される（例えば、特許文献１参照）。
【０００６】
第２の切断加工方法は、図８（ｂ）に示すように、熱硬化性樹脂シート１が、一面側（図の下面側）の保護フィルムシート（図示せず）を剥離した状態で、矢印で示す図の右方へ向け移送されながら、所定位置で移送を停止されて、高温に加熱された切断用ツール５０が熱硬化性樹脂層２に押し付けられることにより、熱硬化性樹脂層２の切断用ツール５０が押し付けられた一部分が用溶断されて、熱硬化性樹脂層２が所定の寸法に切断される。（例えば、特許文献２参照）。
【特許文献１】特開平１−１１７２８５号公報
【特許文献１】特開平２−２９３７２１号公報
【発明の開示】
【発明が解決しようとする課題】
【０００７】
しかしながら、上述の従来の熱硬化性樹脂シート１の切断加工方法では、長尺形状とした熱硬化性樹脂シート１を、これの長手方向に沿った一方向に向け移送しながら、熱硬化性樹脂層２の一部分を溶断または転写により除去する工程を経て切断するようにしているので、長尺形状の熱硬化性樹脂層２における長手方向に対し直交する幅寸法の大小により適応できるワークが限定される問題がある。したがって、形状の異なる多品種のワークに対しタイムリーに対応するためには、長尺形状の熱硬化性樹脂シート１として、圧着すべき二つのうちの小さい方のワークの形状に対応した幅寸法を有する多くの種類のものを用意する必要があり、これら多種類の熱硬化性樹脂シート１の保管や管理が煩雑となるだけでなく、圧着すべきワークの種類が変わる毎に行う熱硬化性樹脂シート１の交換作業の頻度が高くなって生産性が低下する問題がある。
【０００８】
また、上述のように切断加工された熱硬化性樹脂層２を介在して二つのワーク４１，４３を相互に圧着した場合には、図９（ｃ）に２点鎖線で示すように、二つのワーク４１，４３を介して熱硬化性樹脂層２に対し厚み方向の両側から加わる圧力により、熱硬化性樹脂層２における切断端面部分にはワーク４３の側方に食み出す樹脂食み出し部２ｂが形成される不具合もある。
【０００９】
本発明は前記従来の問題に鑑みてなされたもので、熱硬化性樹脂シートを圧着すべきワークに対応した任意の形状に切断することができるとともに、熱硬化性樹脂層を切断した後に残存する保護フィルムシートの剥離を容易に行えるように切断でき、さらに、切断後の熱硬化性樹脂層を加熱および加圧した際にワークからの熱硬化性樹脂層の食み出し量を抑制できる形態に切断することのできる熱硬化性樹脂シートの切断加工方法を提供することを目的としている。
【課題を解決するための手段】
【００１０】
前記目的を達成するために、請求項１に係る発明の熱硬化性樹脂シートの切断加工方法は、熱硬化性樹脂層の両面にそれぞれ保護フィルムシートが剥離可能に仮貼付けされてなる熱硬化性樹脂シートを所要の形状に切断加工する方法であって、回転刃またはレーザ光を、相互に圧着すべきワークに対応した所要形状に沿って移動させながら、前記回転刃の回転により発生する摩擦熱または前記レーザ光の吸収による加熱により、熱を加えながら前記熱硬化性樹脂シートを切断することを特徴としている。
【００１１】
請求項２に係る発明の熱硬化性樹脂シートの切断加工方法は、熱硬化性樹脂層の両面にそれぞれ保護フィルムシートが剥離可能に仮貼付けされてなる熱硬化性樹脂シートを所要の形状に切断加工する方法であって、相互に圧着すべきワークに対応した所要形状の切断刃を先端部に備えた切断型を、前記切断刃を所定温度に加熱した状態で前記熱硬化性樹脂シートに押しつけることにより、前記切断刃で前記熱硬化性樹脂シートを切断することを特徴としている。
【００１２】
請求項３に係る発明は、請求項１または２の発明の熱硬化性樹脂シートの切断加工方法において、熱硬化性樹脂層における熱硬化性樹脂層の切断面を、熱硬化性樹脂層が最低粘度となる最低粘度到達温度を超えたのちに常温時の粘度と同粘度に達する温度以上で、且つ前記熱硬化性樹脂層が硬化し始めるガラス転移温度以下の温度範囲に保持しながら、前記熱硬化性樹脂層を切断するようにした。
【００１３】
請求項４に係る発明は、請求項１ないし３の何れか一項の発明の熱硬化性樹脂シートの切断加工方法において、熱硬化性樹脂シートの一面側から、一方の保護フィルムシートおよび熱硬化性樹脂層を切断したのち、他方の保護フィルムに対しこれの厚みの１／４以上で、且つ３／４以下に達する深さ位置まで切断するようにした。
【００１４】
請求項５に係る発明は、請求項１ないし３の何れか一項の発明の熱硬化性樹脂シートの切断加工方法において、熱硬化性樹脂シートの一面側から、一方の保護フィルムシートおよび熱硬化性樹脂層を切断したのち、他方の保護フィルムに対しこれの厚みの１／４以上で、且つ１／２以下に達する深さ位置まで切断する部分と、前記他方の保護フィルムに対しこれの厚みの１／２以上で、且つ３／４以下に達する深さ位置まで切断する部分との段差部を切断先端部に設けるようにした。
【００１５】
請求項６に係る発明は、請求項１ないし５の何れか一項の発明の熱硬化性樹脂シートの切断加工方法において、熱硬化性樹脂シートの切断面を、前記熱硬化性樹脂シートの厚み方向に対し１度以上で、且つ４５度の角度で外方へ下り勾配に傾斜する傾斜面に形成するようにした。
【発明の効果】
【００１６】
請求項１に係る発明によれば、切断手段としての回転刃は、回転しながら、倣い制御により任意の方向に移動させることが可能であり、他の切断手段であるレーザ光も任意の方向に移動させることが可能であるから、これら切断手段を、熱硬化性樹脂シートに対し幅方向に沿って移動されたのちに長手方向に沿って移動するように倣い制御するようにすれば、熱硬化性樹脂シートを、相互に圧着すべき二つのうちの小さい方のワークに対応した形状に恰も切り出すように切断できる。したがって、この切断加工方法では、熱硬化性樹脂シートとして、互いに圧着すべき二つのワークのうちの小さい方における最も大きな形状のワークに対応できる幅を有するものを１種類だけ用意するだけで、多品種のワークの圧着に対応できる形状に切断することが可能となるから、熱硬化性樹脂シートの保管や管理が容易となって、その分だけコストダウンできるとともに、圧着すべきワークの種類が変わっても熱硬化性樹脂シートの交換が不要となり、生産性の向上を図ることができる。
【００１７】
また、熱硬化性樹脂層は熱を加えながら切断されるので、切断加工後の熱硬化性樹脂層における切断面およびこれの近傍箇所には樹脂硬化部が形成され、この樹脂硬化部は、二つのワークを相互に圧着する際に熱硬化性樹脂層に圧力が加えられた場合のワークからの食み出し量を抑制するように機能する。
【００１８】
請求項２に係る発明によれば、熱硬化性樹脂シートを、相互に圧着すべき二つのうちの小さい方のワークに対応した形状に恰も切り出すように切断できるので、熱硬化性樹脂シートとして、互いに圧着すべき二つのワークのうちの小さい方における最も大きな形状のワークに対応できる幅を有するものを１種類だけ用意するだけで、多品種のワークの圧着に対応できる形状に切断することが可能となるから、熱硬化性樹脂シートの保管や管理が容易となって、その分だけコストダウンできるとともに、圧着すべきワークの種類が変わっても熱硬化性樹脂シートの交換が不要となり、生産性の向上を図ることができる。これに加えて、この切断加工方法では、切断型を上下動させるだけでワークに対応した形状に即座に切り出すように切断することができるから、切断加工を一層能率的に行って生産性を格段に向上させることができる。
【００１９】
請求項３に係る発明によれば、熱硬化性樹脂層の形成材料である熱硬化性樹脂は、熱を加えて温度が上昇するにしたがって常温時の粘度から最低粘度まで一旦低下したのちに、温度上昇に伴って再び粘度が高くなって硬化する性質を有している。したがって、熱硬化性樹脂に、最低粘度となる最低粘度到達温度を超えたのちに常温時の粘度と同粘度に達する温度以上で、且つ熱硬化性樹脂が硬化し始めるガラス転移温度以下となる温度範囲に保持しながら切断することにより、熱硬化性樹脂層に樹脂硬化部を極めて効果的に形成することができる。
【００２０】
請求項４に係る発明によれば、切断加工した熱硬化性樹脂シートを用いて二つのワークを相互に圧着する工程において、切断加工した熱硬化性樹脂シートを、一方の保護フィルムシートを剥がしたのち、熱硬化性樹脂層における一方の保護フィルムシートの剥離により露出された面を一方のワークに仮圧着したのち、残存する他方の保護フィルムシートを引っ張ることにより、他方の保護フィルムシートが、全体の厚みに対し１／４以上の切断深さに設定された切欠きを介して確実に二つ折り状態となったのち、熱硬化性樹脂層との圧着面に沿った方向に引っ張り力を付与したときに、他方の保護フィルムシートが全体の厚みに対し３／４以下の深さに切断されていることにより、引っ張り力によって破断することがない。これにより、他方の保護フィルムシートを熱硬化性樹脂層からスムーズに剥離することができる。
【００２１】
請求項５に係る発明によれば、他方の保護フィルムシートに２段形状の切欠きを形成することができるので、この保護フィルムシートを熱硬化性樹脂層から剥離する際には、引っ張り力に抗して破断することなしに一層容易に二つ折り状態とすることができるので、他方の保護フィルムシートを熱硬化性樹脂層から一層容易に、且つ確実に剥離することができる。
【００２２】
請求項６に係る発明によれば、熱硬化性樹脂層の切断を容易、且つ確実に行うことができるとともに、熱硬化性樹脂層に仮貼付け状態で残存する保護フィルムシートに熱硬化性樹脂層に向けて拡開形状となる切欠きを形成できるから、上記保護フィルムシートの熱硬化性樹脂層からの剥離を一層容易に行うことができる。
【発明を実施するための最良の形態】
【００２３】
以下、本発明の最良の実施の形態について、図面を参照しながら詳細に説明する。図１（ａ）は、本発明の第１の実施の形態に係る熱硬化性樹脂シート１の切断加工方法を具現化した切断加工工程を示す概略断面図、同図（ｂ）は熱硬化性樹脂シート１の平面図である。（ａ）に示すように、熱硬化性樹脂シート１は、熱硬化性樹脂層２の両面に第１および第２保護フィルムシート３，４が剥離可能に仮貼付けされた構造を有しており、熱硬化性樹脂層２と第１保護フィルムシート３の圧着面２３および熱硬化性樹脂層２と第２保護フィルムシート４の圧着面２４は、共に移送上において簡単に剥離しない程度の圧着力を有して仮貼付けされている。ここで、第１の保護フィルムシート３と熱硬化性樹脂層２との圧着面２３の圧着力は第２の保護フィルムシート４と熱硬化性樹脂層２との圧着面との圧着面２４の圧着力よも若干大きく設定されている。
【００２４】
そして、この切断加工方法では、（ｂ）に示すように、熱硬化性樹脂シート１を、図の左右方向に長い長尺状とする点において従来と同様であるが、長手方向に対し直交する幅Ｗを、互いに圧着すべき二つのうちの小さい方のワークにおける最も大きな形状のワークに対応できる寸法を有していることを特徴の一つとしている。
【００２５】
上記熱硬化性樹脂シート１の切断加工を行うに際しては、第１保護フィルムシート３が下方に位置する配置で熱硬化性樹脂シート１を台座７上に載置固定して、回転刃８により第２保護フィルムシート４および熱硬化性樹脂層２および第１保護フィルムシート３の一部を切断する。回転刃８は、回転しながら、倣い制御により任意の方向に移動させることが可能である。図１（ｂ）に２点鎖線で切断軌跡を示したように、熱硬化性樹脂シート１は、回転刃８が幅Ｗ方向に沿って移動されたのちに長手方向に沿って移動するように倣い制御されることにより、圧着すべき二つのうちの小さい方のワークに対応した形状に恰も切り出すように切断される。したがって、この切断加工方法では、熱硬化性樹脂シート１として、互いに圧着すべき二つのワークの小さい方における最も大きな形状のワークに対応できる幅Ｗを有するものを１種類だけ用意するだけで、多品種のワークの圧着に対応できる形状に切断することが可能となる。そのため、この熱硬化性樹脂シート１の切断加工方法では、熱硬化性樹脂シート１の保管や管理が容易となって、その分だけコストダウンできるとともに、圧着すべきワークの種類に拘わらず熱硬化性樹脂シート１の交換が不要となり、生産性の向上を図ることができる。
【００２６】
また、上記切断加工方法では、切断加工の際に回転刃８と熱硬化性樹脂層２との間に発生する摩擦熱により、熱硬化性樹脂層２における切断面およびこれの近傍箇所に樹脂硬化部２１が形成され、この樹脂硬化部２１は、後述する二つのワークを相互に圧着する際に熱硬化性樹脂層２に圧力が加えられた場合のワークからの食み出し量を抑制するように機能する。但し、樹脂硬化部２１を効果的に形成させるためには、回転刃８と熱硬化性樹脂層２との間に所定温度の摩擦熱が発生するように設定する必要がある。
【００２７】
図２は、熱硬化性樹脂層２の形成材料である熱硬化性樹脂の温度と粘度の関係を示した特性図である。熱硬化性樹脂は、熱を加えて温度が上昇するにしたがって常温時の粘度Ｖ２から最低粘度Ｖ１まで一旦低下したのちに、温度上昇に伴って再び粘度が高くなって硬化する。上記回転刃８により切断する際の摩擦熱によって熱硬化性樹脂層２に樹脂硬化部２１を効果的に形成するためには、熱硬化性樹脂が最低粘度Ｖ１となる最低粘度到達温度Ｔ１を超えたのち、常温時の粘度Ｖ２と同粘度に達する温度Ｔ２以上で、且つ熱硬化性樹脂が硬化し始めるガラス転移温度Ｔ３以下となる温度範囲の摩擦熱を発生させることが好ましい。そこで、回転刃８は、熱硬化性樹脂層２との間に上記温度範囲の摩擦熱が発生する回転数となるように回転制御される。
【００２８】
また、第１保護フィルムシート３を一部のみ切断するのは、後述の熱硬化性樹脂層２により二つのワークを相互に圧着する際に、破断することなしに熱硬化性樹脂層２から容易に剥離できるようにするためであり、そのために、所要の深さまで切断しておく必要がある。すなわち、図３に示すように、第１保護フィルムシート３の切断深さｔは、保護フィルムシート３の全体の厚みＴに対し１／４以上で、且つ３／４以下に設定する。この切断深さｔに設定して一部切断した第１保護フィルムシート３には、一部切断した箇所に所要深さの切欠きが形成される。
【００２９】
つぎに、上述のように切断加工した熱硬化性樹脂シート１を用いて二つのワークを相互に圧着する工程について、図４を参照しながら説明する。先ず、図４（ａ）に示すように、上述のように切断加工した熱硬化性樹脂シート１は、上面側の第２の保護フィルムシート４を剥がしたのち、上下反転させた配置として、熱硬化性樹脂層２における第２保護フィルムシート４の剥離により露出された面を一方のワーク９に加熱しながら加圧して仮圧着する。そののち、残存する第１保護フィルムシート３を矢印で示す方向に引っ張ると、第１保護フィルムシート３は、保護フィルムシート３の全体の厚みＴに対し１／４以上の切断深さｔに設定された切欠き３ａを介して確実に二つ折り状態となったのち、熱硬化性樹脂層２との圧着面２３に沿った方向に引っ張り力が作用することにより、熱硬化性樹脂層２からスムーズに剥離される。このとき、切欠き３ａは、保護フィルムシート３の全体の厚みＴに対し３／４以下の切断深さｔに設定されていることにより、引っ張り力によって破断することがない。
【００３０】
つぎに、図４（ｂ）に示すように、保持機能を有する圧着ツール１１に保持された他方のワーク１０を、熱硬化性樹脂層２における第１保護フィルムシート３の剥離により露出した面に、加熱しながら加圧することにより、図４（ｃ）に示すように、熱硬化性樹脂層２を介在して二つのワーク９，１０が相互に圧着される。このとき、熱硬化性樹脂層２は、二つのワーク９，１０に挟まれた状態で両側から加圧されるが、切断面とその近傍箇所に樹脂硬化部２１が形成されていることにより、小さい方のワーク１０から側方への食み出し量が確実に抑制される。
【００３１】
図５は上記第１の実施の形態の変形例の切断加工方法を具現化した切断加工工程を示す概略断面図である。この切断加工工程では、回転刃１２の刃先を２段形状として、第１保護フィルムシート３に２段形状の切欠きを形成するようにしたものであり、その他は第１の実施の形態と同様である。第１保護フィルムシート３に形成する２段形状の切欠きは、第１段目深さｔ１を保護フィルムシート３の全体の厚みＴに対し１／４以上で、且つ１／２以下に設定するとともに、第２段目深さｔ２を保護フィルムシート３の全体の厚みＴの１／２以上で、且つ３／４以下に設定する。このような２段形状の切欠きを形成した第１保護フィルムシート３は、図３の切断加工工程により形成した切欠きの場合に比較して、引っ張り力に抗して破断することなしに一層容易に二つ折り状態とすることができるので、熱硬化性樹脂層２からさらに容易に剥離することができる。
【００３２】
図６は本発明の第２の実施の形態に係る熱硬化性樹脂シート１の切断加工方法を具現化した切断加工工程を示す概略断面図である。この実施の形態では、第１の実施の形態の回転刃８に代えて、レーザ光Ｌを切断手段として用いた点が異なるのみで、熱硬化性樹脂シート１の形状などは第１の実施の形態と同様である。
【００３３】
レーザ加工機１３からは、熱硬化性樹脂シート１における切断すべき箇所にレーザ光Ｌを集光して照射される。このレーザ光Ｌが照射された熱硬化性樹脂シート１の熱硬化性樹脂層２および第１および第１保護フィルムシート３，４は、レーザ光Ｌを吸収して高温に加熱される結果、形成材料の溶融および蒸発が発生して切断される。
【００３４】
この実施の形態においても、切断手段としてのレーザ光Ｌを任意の方向に向け移動させながら切断することが可能であるから、第１の実施の形態と同様に、熱硬化性樹脂シート１として、互いに圧着すべき二つのワークの小さい方における最も大きな形状のワークに対応できる幅を有するものを１種類だけ用意するだけで、多品種のワークの圧着に対応できる形状に切断することが可能である。さらに、この実施の形態においても、第１の実施の形態と同様に、熱硬化性樹脂層２の切断箇所が図２で説明した温度範囲となるようにレーザ光を調整するとともに、第１保護フィルムシート３が図３で説明した深さまで切断されるようにレーザ光Ｌの集光点を調整する。
【００３５】
この切断加工方法では、第１の実施の形態と同様の効果が得られるのに加えて、回転刃８を倣い制御により移動させる場合に比較して、レーザ光Ｌの移動制御が容易であるから、切断加工を能率的に行って生産性の向上を図れる利点がある。また、レーザ光Ｌは、熱硬化性樹脂シート１の表面の直交方向に対する角度θが１度〜４５度の範囲内となるように集光することが好ましい。これにより、熱硬化性樹脂層２の切断を容易、且つ確実に行うことができるとともに、第１保護フィルムシート３に熱硬化性樹脂層２に向けて拡開形状となる切欠きが形成されるから、第１保護フィルムシート３の熱硬化性樹脂層２からの剥離を一層容易に行うことができる。
【００３６】
図７は本発明の第３の実施の形態に係る熱硬化性樹脂シート１の切断加工方法を具現化した切断加工工程を示す概略断面図である。この実施の形態では、第１の実施の形態の回転刃８に代えて、圧着すべき二つのうちの小さい方のワークに対応した形状の切断刃１４ａを先端部に有する切断型１４を切断手段として用いるとともに、この切断型１４をヒータなどの加熱手段１７で加熱するようにした点が異なるのみで、熱硬化性樹脂シート１の形状などは第１の実施の形態と同様である。
【００３７】
上記切断型１４は、加熱手段１７により所定の温度に加熱された状態で、熱硬化性樹脂シート１に対し上方から加圧して切断刃１４ａが所定深さに達するまで切り込まれる。この実施の形態においても、第１の実施の形態と同様に、切断刃１４ａは、熱硬化性樹脂層２の切断箇所が図２で説明した温度範囲となるように加熱手段１７により加熱されるとともに、切断型１４は、切断刃１４ａの先端が第１保護フィルムシート３が図３で説明した深さまで達するように下降ストロークを設定して上下動される。
【００３８】
この切断加工方法では、第１の実施の形態と同様の効果が得られるのに加えて、回転刃８の倣い制御による移動またはレーザ光Ｌを移動制御する場合に比較して、切断型１４を上下動させるだけでワークに対応した形状に即座に切り出すように切断することができるから、切断加工を一層能率的に行って生産性を格段に向上させることができる。
【産業上の利用可能性】
【００３９】
本発明の熱硬化性樹脂シートの切断加工方法は、熱硬化性樹脂シートを圧着すべきワークに対応した任意の形状に切断することができるとともに、熱硬化性樹脂層を切断した後に残存する保護フィルムシートの剥離を容易に行えるように切断でき、さらに、切断後の熱硬化性樹脂層を加熱および加圧した際に熱硬化性樹脂層のワークからの食み出し量を抑制できる形態に切断することができるので、例えば、任意の二つのワークを相互に圧着する場合や、回路基板と半導体素子などの電子部品を接続する際の補強手段などに適用して、コストダウンおよび生産性の向上を図ることができる。
【図面の簡単な説明】
【００４０】
【図１】（ａ）は、本発明の第１の実施の形態に係る熱硬化性樹脂シートの切断加工方法の切断加工工程を示す概略断面図、（ｂ）は熱硬化性樹脂シートの平面図。
【図２】同上の熱硬化性樹脂シートにおける熱硬化性樹脂層を形成する熱硬化性樹脂の温度と粘度の関係を示した特性図。
【図３】同上の実施の形態における熱硬化性樹脂シートの第１保護フィルムシートの切断深さを説明するための概略断面図。
【図４】（ａ）〜（ｃ）は同上の実施の形態により切断加工した熱硬化性樹脂シートを用いて二つのワークを互いに圧着する過程を工程順に示した概略断面図。
【図５】同上の第１の実施の形態の変形例の切断加工方法を具現化した切断加工工程を示す概略断面図。
【図６】本発明の第２の実施の形態に係る熱硬化性樹脂シートの切断加工方法を具現化した切断加工工程を示す概略断面図。
【図７】本発明の第３の実施の形態に係る熱硬化性樹脂シートの切断加工方法を具現化した切断加工工程を示す概略断面図。
【図８】（ａ），（ｂ）は何れも従来の熱硬化性樹脂シートを切断加工する工程を示す概略断面図。
【図９】（ａ）〜（ｃ）は従来の熱硬化性樹脂シートにより二つのワークを相互に圧着する工程を順に示す概略断面図。
【符号の説明】
【００４１】
１  熱硬化性樹脂シート
２  熱硬化性樹脂層
３，４  保護フィルムシート
８，１２  回転刃
９，１０  ワーク
１４  切断型
１４ａ  切断刃
Ｌ  レーザ光
Ｖ１  最低粘度
Ｔ１  最低粘度到達温度
Ｔ２  常温時の粘度と同粘度に達する温度
Ｔ３  ガラス転移温度
【図１】
2006000984.tif 000003
【図２】
2006000984.tif 000004
【図３】
2006000984.tif 000005
【図４】
2006000984.tif 000006
【図５】
2006000984.tif 000007
【図６】
2006000984.tif 000008
【図７】
2006000984.tif 000009
【図８】
2006000984.tif 000010
【図９】
2006000984.tif 000011